(57)【特許請求の範囲】
【請求項１】
繊度が０．５dtexよりも大きい繊維を９０質量％より多く含む上側繊維層および下側繊維層の間に、セルロース系短繊維を５０質量％以上含むセルロース系短繊維層が位置し、３つの繊維層が水流交絡処理による繊維同士の交絡により一体化されてなり、
セルロース系短繊維が、針葉樹木材を用いて製造されたパルプ繊維および／または広葉樹木材を用いて製造されたパルプ繊維である、液体含浸用皮膚被覆シート。
【請求項２】
上側繊維層および下側繊維層がそれぞれコットンを５０質量％以上含む、請求項１に記載の液体含浸用皮膚被覆シート。
【請求項３】
セルロース系短繊維層が湿式不織布である請求項１または２に記載の液体含浸用皮膚被覆シート。
【請求項４】
横方向の１０％伸長モジュラスが１．５Ｎ／５ｃｍ以上１０Ｎ／５ｃｍ以下である、請求項１〜３のいずれか１項に記載の液体含浸用皮膚被覆シート。
【請求項５】
横方向の２０％伸長モジュラスが３．０Ｎ／５ｃｍ以上２０Ｎ／５ｃｍ以下である、請求項１〜４のいずれか１項に記載の液体含浸用皮膚被覆シート。
【請求項６】
横方向の引張伸度が８０％以上である、請求項１〜５のいずれか１項に記載の液体含浸用皮膚被覆シート。
【請求項７】
請求項１〜６のいずれか１項に記載の液体含浸用皮膚被覆シート１００質量部に対して、液体化粧料が１００〜１５００質量部の割合で含浸されている、フェイスマスク。
【請求項８】
セルロース系短繊維として針葉樹木材を用いて製造されたパルプ繊維および／または広葉樹木材を用いて製造されたパルプ繊維を５０質量％以上含むセルロース系短繊維層の両面に繊度が０．５dtexよりも大きい繊維を９０質量％より多く含む繊維ウェブをそれぞれ配置した積層ウェブを支持体の上に載せ、圧力が１ＭＰａ以上１０ＭＰａ以下の柱状水流を積層ウェブの両面にそれぞれ１〜５回ずつ噴射することにより、繊維同士を交絡させることを含む、液体含浸用皮膚被覆シートの製造方法。
【請求項９】
セルロース系短繊維層が湿式不織布である、請求項８に記載の製造方法
【発明の詳細な説明】
【技術分野】
【０００１】
本発明は、保湿成分、クレンジング成分、制汗成分、香り成分、美白成分、血行促進成分、紫外線防止成分、痩身成分等の化粧料、または液状の薬剤等を含浸させ、人体の皮膚等に貼付して使用する液体含浸用皮膚被覆シートおよびその製造方法に関するものである。さらに、本発明は、このシートに液体化粧料を含浸させたフェイスマスクに関する。
【背景技術】
【０００２】
従来から、化粧料を含浸したフェイスマスク等の顔面被覆化粧料シートが使用されている。化粧料を含浸した従来のシートとしては、コットン（木綿）を主成分とした不織布が使用されている。コットンが使用されているのは、吸水性があって化粧料を含浸するのに好適であること、天然繊維であり、肌着等、皮膚に接触する製品に汎用されてきた実績があること、ならびに、コシがあって手で持ったときにしっかりとした感触があり、高級感があること等による。
【０００３】
特開２００３−９３１５２号公報（特許文献１）には、内層が疎水性繊維を主成分とする繊維集合体から成り（具体的には、ポリプロピレン（ＰＰ）サーマルボンド不織布、ＰＰスパンボンド不織布、ポリエチレンテレフタレート（ＰＥＴ）スパンボンド不織布、またはＰＰ／ポリエチレン（ＰＥ）エアースルー不織布）、上下外層が親水性繊維を主成分とする繊維集合体から成る繊維構造体に化粧料を含浸させた化粧料含浸シートが提案されている。
【０００４】
【特許文献１】特開２００３−９３１５２号公報
【発明の開示】
【発明が解決しようとする課題】
【０００５】
コットンを使用して不織布を製造する場合、良好な地合を有するように製造することが難しい。特に、コットンを使用して、水流交絡処理（ウォータージェット処理）により不織布を製造する場合、良好な地合を得るためには、繊維同士を相当に強く交絡させる必要がある。その結果、不織布が硬くなり、また、伸びにくいものとなるため、特に顔等の凹凸を多く有する面に貼付しにくくなる。この傾向は、コットンを使用する場合だけでなく、他の繊維（例えば、再生繊維または合成繊維）を用いて製造する、単一層の不織布においても見られる。
【０００６】
また、液体含浸用皮膚被覆シートの需要は、現在増加しており、それに伴って、外観および使用感のより良いシートが求められている。具体的には、地合（又は均一性）が良いこと、および皮膚へのシートの装着性がより良好であることが求められている。地合の不良なシートは、繊維の量が少なく透けて見えるような部分と、繊維の量が多く白っぽい部分とが混在する。そのようなシートは所定の部位（例えば顔）をくまなく覆うという目的を達成しにくい印象を与え、商品に対する評価を低下させる一因となる。また、「装着性」とは、皮膚へのシートの密着性が持続する時間の長さで評価される。一般に、液体を含浸させたシートは使用開始時には液体を多く含んでいるために皮膚へ密着しやすいが、時間が経つと液体の蒸発等に起因してシートが皮膚から浮くことがある。このような「浮き」が生じるまでの時間が長いほど、装着性が良いといえる。「浮き」は、シートの地合とも関連する。即ち、シートにおいて薄い部分が存在すると、その部分に含浸される液体の量が少なくなるから、部分的により早くシートが乾燥して、その部分で「浮き」が生じやすくなる。
【０００７】
本発明は、地合が良好であり、適度な伸長性を有して皮膚に貼付しやすく、かつ装着性が良好な液体含浸用皮膚被覆シート、特に、コットンが皮膚に接触する構成の液体含浸用皮膚被覆シートを提供することを課題とする。
【課題を解決するための手段】
【０００８】
上記課題を解決するため、本発明は、三層構造の不織布であって、中層がセルロース系短繊維を含むセルロース系短繊維層であり、上層および下層が、繊度が０．５dtexよりも大きい繊維を９０質量％よりも多く含む繊維層であり、３つの繊維層が繊維同士の交絡により一体化された構成の液体含浸用皮膚被覆シートを提供する。ここで、セルロース系短繊維とは、セルロースから成る再生繊維または天然繊維であって、繊維長が２０ｍｍ以下であるものを指す。セルロースから成る繊維は、例えば、ビスコースレーヨン、溶剤紡糸セルロース繊維およびパルプ繊維である。また、「上」および「下」という用語は、本発明のシートの２つの表面を構成する層を区別するために便宜的に用いるものであり、本発明のシートの使用方法等を制限する意図で用いられるものではない。
【０００９】
本発明の液体含浸用皮膚被覆シート（以下、単に「被覆シート」または「シート」と略すことがある）は、セルロース系短繊維層が中層として存在すること、および皮膚と接する表面が繊度が０．５dtexよりも大きい繊維を高い割合で含むことを特徴とする。この特徴により、１）繊維同士の交絡の度合いを大きくしなくとも、地合が良好であって（即ち、透け感のある部分が少なく、全体が均一な白色である）、表面が平坦なシートを得ること、２）適度な伸長性を少なくとも一方向（具体的には、横（ＣＤ）方向）において確保すること、ならびに３）嵩高で手で持ったときにしっかりとした感触（即ち、良好な手持ち感）を与えることが可能となる。
【００１０】
本発明のシートは、特に、上層および下層を、コットンを５０質量％以上含む繊維層として構成することが好ましく、コットンのみから成る層として構成することがより好ましい。そのようなシートは、コットンを含む単層構成のシートと比較して、良好な地合と適度な伸長性を有する。また、そのようなシートは、皮膚接触面にコットンが存在する構成であるから、触感が良好であり、かつ高級感を有するものとなる。
【００１１】
本発明のシートは、セルロース系短繊維層が、上側繊維層および下側繊維層と交絡する前に、湿式不織布の形態を有することが好ましい。ここで湿式不織布とは、湿式抄紙法で作成したウェブの繊維同士を交絡および／または接着させて作成した不織布をいう。湿式不織布には、パルプ繊維のみから成り、繊維同士がバインダーおよび／または水素結合により結合した、ティッシュ等の紙が含まれる。湿式不織布は、繊維密度（単位体積あたりの繊維占有率）が高いため、これを中層として使用すると、シートの表面において緻密な構造が得られ、シートの均一性が向上し、また、全体として表面が平坦なものとなる。したがって、セルロース系短繊維層を湿式不織布とすると、地合がより良好で斑のより少ない不織布を得ることができる。
【００１２】
セルロース系短繊維層は、セルロース系短繊維を５０質量％以上含み、好ましくは、セルロース系短繊維のみから成る。また、セルロース系短繊維は、パルプ繊維であることが好ましく、パルプ繊維を５０質量％以上含むセルロース系短繊維層は、本明細書において、特にパルプ繊維層と呼ぶことがある。ここで、セルロース系短繊維層中のセルロース系繊維の割合は、３つの繊維層が交絡一体化したシートにおいて、中層を構成するセルロース系短繊維の割合をいう。後述するように、中層の一部が水流交絡処理の際に脱落してシート中に存在しない部分がある場合には、その部分はセルロース系短繊維の割合を求めるにあたり、考慮しないこととする。また、ここでいうセルロース系短繊維の割合とは、セルロース系短繊維層を構成する繊維全体（湿式不織布の製造時に添加されるバインダーおよび添加剤等の質量は含まない）に占めるセルロース系短繊維の割合をいう。したがって、例えば、パルプ繊維のみから成るパルプ繊維層とは、繊維成分として他の繊維を含まない層を指す。
【００１３】
本発明はまた、上記本発明のシートを製造する方法を提供する。本発明のシートは、セルロース系短繊維層の両面に繊度が０．５dtexよりも大きい繊維を９０質量％よりも多く含む繊維ウェブを配置したものを、支持体の上に載せ、圧力が１ＭＰａ以上１０ＭＰａ以下の柱状水流を積層ウェブの２つの表面（即ち、表面および裏面）にそれぞれ１〜５回ずつ噴射することにより、繊維同士を交絡させることを含む製造方法により製造される。本発明の製造方法は、水流の水圧が比較的低く、また、水流の噴射回数が少ないことを特徴とする。このような水流噴射条件を採用しても、得られるシートは、セルロース系短繊維層が中層として位置するために、地合の良好なものとなる。また、この製造方法においては、特定の積層ウェブを使用するため、同じ水流噴射条件で繊維同士を交絡させた単層構造の不織シートと比較して、引張強力の大きいシートが得られる。さらにまた、この製造方法においては水流噴射条件が比較的穏やかであるために、比較的伸長性の高いシートを得ることが可能である。さらに、この方法によれば、柱状水流が衝突する箇所にて中層を構成する短くて移動しやすいセルロース系短繊維が脱落する又は周囲に飛散する傾向にある。そのため、得られるシートにおいては、柱状水流の間隔およびウェブを載せる支持体の形状に応じて、セルロース系短繊維が存在しない又は薄くなる部分が発生する。この部分では、もっぱら上側および下側繊維層の繊維が交絡することとなる。したがって、この方法で製造した不織布は特に横方向で引っ張ったときには、繊維量が他の部分と比較して少ない当該部分では優先的に繊維交絡が緩んで、当該部分はより繊維量が少なくなるように広がる。この理由によっても、この製造方法で作製したシートは、比較的高い伸長性を有するものと考えられる。
【発明の効果】
【００１４】
本発明のシートは、三層構造の不織布であって、中層がセルロース系短繊維層であり、上下層が繊度が０．５dtexよりも大きい繊維を９０質量％よりも多く含む繊維層であることを特徴とする。このシートは、中層が地合を良好にする機能を確保し、上下層の表面が皮膚接触面として柔らかな風合いを与える。また、このシートは、中層がセルロース系繊維から成るため、良好な液体保持性を有する。さらにまた、このシートは、中層が短繊維で構成されており、また、比較的穏やかな水流噴射条件で製造され得るために、適度な伸長性を少なくとも一方向において示し、小さい力で伸びやすい。このように、本発明のシートは、良好な地合を有していて、装着中に「浮き」が生じにくく、且つ少し力を加えるだけで、皮膚（例えば顔面）へ密着させることが可能であるから、使い心地および使い勝手ともに優れ、外観も良好である。
【発明を実施するための形態】
【００１５】
以下、本発明の実施の形態を図面を参照して説明する。図１は、本発明の被覆シートの断面を模式的に示す。図示するように本発明のシートは、中層（２）と、その上下に位置する上側および下側繊維層（１、３）とを有する三層構造である。但し、シートの全ての箇所が、必ずしも図示したような三層構造をとっているわけではない。シートにおいては、例えばセルロース系短繊維層（２）が脱落し及び／又は周囲へ分散する等して、セルロース系短繊維層（２）が上側および下側繊維層（１，３）の間に位置しない箇所が存在することもある。
【００１６】
まず、セルロース系短繊維層（２）について説明する。セルロース系短繊維層（２）は繊維長が２０mm以下である、セルロースを原料として作製された繊維をいう。繊維長は、好ましくは１０mm以下である。セルロース系繊維は、前述のとおり、再生繊維または天然繊維であり、機械パルプ、再生パルプおよび化学パルプもセルロース系繊維に含まれる。再生繊維は、ビスコースレーヨン、キュプラ、および溶剤紡糸セルロース繊維（リヨセル）等である。セルロース系短繊維層（２）は、セルロース系短繊維を５０質量％以上含み、好ましくは８０質量％以上含み、より好ましくはセルロース系短繊維のみから成る。セルロース系短繊維層（２）においてセルロース系短繊維層の占める割合が小さいと、上側および下側繊維層との交絡が不十分となり、また保液力も低下する。
【００１７】
セルロース系短繊維が、再生繊維である場合、その繊度は、０．３〜６dtex程度であることが好ましく、０．５〜５dtex程度であることがより好ましい。再生繊維の繊度が小さすぎると、セルロース系短繊維層が緻密になりすぎて水流交絡処理に付したときに水が通りにくく、繊維ウェブが乱れて、得られるシートの表面状態が悪くなることがあり、大きすぎると、地合ムラが大きくなり、また、繊維同士の交絡が不十分となることがある。
【００１８】
セルロース系短繊維層（２）は、被覆シートの製造に際し（即ち、繊維同士を交絡させる前は）、一般にエアレイウェブまたは湿式不織布として提供される。セルロース系短繊維から成る湿式不織布には紙も含まれる。
【００１９】
セルロース系短繊維層（２）は、セルロース系短繊維として、紙を製造するために使用されるパルプ繊維を含むパルプ繊維層であることが好ましく、パルプ繊維層はパルプ繊維のみから成ることが好ましい。セルロース系短繊維層（２）が、パルプ繊維と他の繊維とから構成される場合、当該他の繊維はパルプ以外のセルロース系短繊維（例えば、ビスコースレーヨンおよび溶剤紡糸セルロース繊維）または合成繊維（例えば、ポリプロピレン繊維およびポリエステル繊維）等であってよい。
【００２０】
パルプ繊維は、針葉樹木材または広葉樹木材を用いて常套の方法で製造されたものを任意に使用できる。一般的に、パルプ繊維の繊度は、１．０〜４．０dtex程度、繊維長は０．８〜４．５mm程度であるが、この範囲外の繊度および／または繊維長を有するパルプ繊維を使用してもよい。パルプ繊維層は、被覆シートの製造に際し（即ち、繊維同士を交絡させる前は）、上述の形態（即ち、エアレイウェブ、湿式不織布）に加えて、綿状のパルプ（フラッフ（fluff）パルプ）としても提供され得る。パルプ繊維を含む又はこれのみから成る湿式不織布にもまた、紙が含まれる。パルプ繊維を含む又はこれのみから成る紙には、ティッシュ（ティッシュペーパーとも呼ばれる）が含まれる。
【００２１】
セルロース系短繊維層（２）は、上側繊維層（１）および下側繊維層（３）と交絡一体化させる前の形態が湿式不織布であることが好ましい。湿式不織布は、それ自体が緻密なシートであるため、最終的に得られるシートの地合の向上に寄与する。特に、パルプ繊維は、扁平状の繊維断面を有しており、これを含む湿式不織布は水流交絡したとき扁平面が積層された構成をとり、被覆シート表面にパルプ繊維が露出しにくく、上側および下側繊維層の風合いに影響を及ぼしにくいので、湿式不織布を構成するために好ましく用いられる。湿式不織布は、好ましくは、パルプ繊維のみから成り、ティッシュとして提供される紙である。湿式不織布は、波状または皺状に加工された、いわゆるクレープ紙であってもよい。
【００２２】
次に上側および下側繊維層（１，３）について説明する。上側および下側繊維層（１，３）は、繊度が０．５dtexよりも大きい繊維を９０質量％以上含む。上側および下側繊維層は、構成繊維が比較的大きい繊度を有するために、嵩高であり、かつ手で持ったときにしっかりとした感触をシートに与える。上側および下側繊維層を構成する繊維の繊度は、好ましくは０．９dtex以上であり、より好ましくは１．４dtex以上である。繊維が例えばコットンのような天然繊維等であって、均一な繊度を有しない場合には、繊度が０．５dtexよりも大きい繊維の占める割合が９０質量％以上となるように、適宜、原綿を選択して使用する。また、上側および下側繊維層をカードウェブで構成する場合、当該繊維層を構成する繊維は、繊維長が１０〜１５０ｍｍのステープル繊維であることが好ましい。ステープル繊維の繊維長は、より好ましくは２０〜１２０ｍｍであり、さらにより好ましくは３０〜１００ｍｍである。ステープル繊維の繊維長が１０ｍｍ未満であると、繊維の脱落が多くなり、また、工程性においても劣る。ステープル繊維の繊維長が２００ｍｍを越えると、高圧水流処理による交絡性が低下する。
【００２３】
上側および下側繊維層を構成する繊維の種類は、特に限定されない。上側および下側繊維層は、具体的には、コットン、シルク、およびウール等の天然繊維、ビスコースレーヨン、キュプラ、および溶剤紡糸セルロース繊維（リヨセル）等の再生繊維、ならびに合成繊維から、１または複数選択して構成される。溶剤紡糸セルロース繊維は、具体的には、レンチングリヨセル（登録商標）およびテンセル（登録商標）の名称で上市されている。合成繊維としては、ポリエチレン、ポリプロピレン、ポリメチルペンテン、およびエチレン−プロピレン共重合体等のポリオレフィン系繊維、ポリエチレンテレフタレートおよびポリブチレンテレフタレート等のポリエステル繊維、ナイロン６およびナイロン６６等のポリアミド系繊維、ならびにアクリル系繊維等を挙げることができる。合成繊維は、熱接着性繊維であってよい。その場合、熱接着性繊維は、低融点成分と高融点成分とから成り、低融点成分が繊維表面の少なくとも一部を占める複合繊維、例えば、芯鞘型複合繊維、偏心芯鞘型複合繊維、または分割型複合繊維であってよい。低融点成分／高融点成分の組み合わせとしては、具体的には、ポリエチレン／ポリエチレンテレフタレート、ポリエチレン／ポリプロピレン、エチレン−プロピレン共重合体／ポリプロピレン、エチレン−プロピレン共重合体／ポリエチレンテレフタレート等が挙げられる。
【００２４】
上側および下側繊維層（１，３）は、コットンを、好ましくは５０質量％以上含み、より好ましくは７０質量％以上含み、さらにより好ましくは８０質量％以上含み、最も好ましくは１００質量％含む。コットンは、フェイスマスク等の被覆シートの材料として使用されることが望まれる場合が多いことによる。また、前述のように、コットンのみから成る不織布を、例えば水流交絡法により製造する場合には、良好な地合を得るために、水流の水圧を上げる等して繊維同士の交絡の度合いを高める必要がある。これに対し、本発明の積層構成を採用すれば、後述のように比較的穏やかな水流噴射条件を使用して製造しても、地合を良好にできるので、本発明においてコットンを使用する意義は極めて大きい。上側および下側繊維層がコットンと他の繊維とから成る場合、当該他の繊維は、上記例示した繊維から任意に選択することができる。
【００２５】
コットンは、不織布製造に一般的に用いられているものを任意に使用できる。具体的には、１０〜６０ｍｍ程度の繊維長を有するコットンを使用できる。上側および下側繊維層（１，３）には、繊維長および種類の異なるコットンが複数含まれていてよい。
【００２６】
上側および／または下側繊維層は、例えば、ビスコースレーヨンおよび／または溶剤紡糸セルロース繊維のみで構成してよく、あるいはビスコースレーヨンおよび／または溶剤紡糸セルロース繊維と合成繊維とを混合して構成してよい。ビスコースレーヨンおよび溶剤紡糸セルロース繊維は、親水性であることから、液体を含浸させるシートの構成材料として好ましく用いられる。ビスコースレーヨンおよび／または溶剤紡糸セルロース繊維は、好ましくは６０〜１００質量％の割合で上側および／または下側繊維層に含まれる。ビスコースレーヨンおよび／または溶剤紡糸セルロース繊維と組み合わせて使用する合成繊維は、好ましくは、ポリエステル繊維である。ポリエステル繊維はシートに嵩高性を付与することによる。
【００２７】
上側および下側繊維層（１、３）は、セルロース系短繊維層（２）と交絡一体化させられる前に、パラレルウェブ、クロスウェブ、セミランダムウェブ、およびランダムウェブ等のカードウェブ、エアレイウェブ、ならびに湿式抄紙ウェブ等から選択される形態をとる。上側および下側繊維層はそれぞれ、２以上のウェブを積層したものであってよい。あるいは、上側および下側繊維層のうち一方が２以上のウェブを積層したものであり、他方が単層のウェブから成るものであってよい。
【００２８】
セルロース系短繊維層（２）および上側および下側繊維層（１、３）の目付は、シートの所望の目付により適宜選択される。セルロース系短繊維層（２）の目付は、好ましくは、シート全体の目付の６０質量％を越えないように選択され、より好ましくは、５０質量％を越えないように選択され、最も好ましくは１０〜４０質量％となるように選択される。セルロース系短繊維層（２）の占める割合が６０質量％を越えると（即ち、上側および下側繊維層（１、３）の占める割合が合わせて４０質量％以下であると）、シート全体が紙状となって、風合いが硬くなり、皮膚への密着性が悪くなる。一方、セルロース系短繊維層（２）の占める割合が小さいと（即ち、上側および下側繊維層（１、３）の占める割合が大きいと）、シートの地合が不良となることがある。例えば、目付６０〜１００ｇ／ｍ２程度のシートを得るためには、セルロース系短繊維層（２）の目付は、１０〜４０ｇ／ｍ２程度とすることが好ましく、上側および下側繊維層（１，３）の目付はそれぞれ、１０〜５０ｇ／ｍ２程度とすることが好ましい。上側繊維層（１）と下側繊維層（３）の目付は同じであってよく、あるいは互いに異なっていてよい。例えば、一方の目付を他方の目付の２〜３倍程度としてよい。
【００２９】
本発明のシートは、繊維同士が水流交絡処理により交絡して、セルロース系短繊維層（２）と上側および下側繊維層（１、３）とが一体化した構成を有することが好ましい。水流交絡処理により繊維同士が交絡した不織布は、より良好な地合を有する。
【００３０】
本発明のシートの目付は、好ましくは４０〜１５０ｇ／ｍ２であり、より好ましくは５０〜１２０ｇ／ｍ２であり、さらにより好ましくは、６０〜１００ｇ／ｍ２である。シートの目付が４０ｇ／ｍ２未満であると、含浸させ得る液体の絶対量が少なくなり、また、手で持ったときの触感がしっかりとしたものにならない。シートの目付が１５０ｇ／ｍ２を越えると、厚くなりすぎて、取り扱いにくくなる。
【００３１】
本発明のシートは、一方向（具体的には横方向（ＣＤ方向））において伸長しやすいように、構成することができる。シートが伸長しやすいか否かは、シートの引張伸度およびモジュラス強度の大小で表すことができる。引張伸度は、シートが破断するときの伸びである。また、モジュラス強度とは、所定量だけシートを伸長させるときに必要な力をいう。本発明においては、５ｃｍ幅の試料を１０％伸ばすのに必要な力を、１０％伸長モジュラスと規定し、５ｃｍ幅の試料を２０％伸ばすのに必要な力を、２０％伸長モジュラスと規定する。１０％伸長モジュラス強度および２０％伸長モジュラス強度が低いことは、シートを伸ばしていくときに、初期の段階で必要な力が小さいことを意味する。一般に、フェイスマスク等の被覆シートを装着するとき、使用者はシートを肌により密着させるために、一方向で伸ばしながら装着する傾向にある。したがって、シートを伸ばすときの抵抗感が小さければ、使用感のより良好な製品を提供できる。本発明者らが検討した結果、１０〜２０％程度伸長させるのに必要な力が皮膚被覆シート（特にフェイスマスク）の使用感に影響を与えることがわかった。
【００３２】
本発明のシートは、横方向の引張伸度が８０％以上であることが好ましく、８０％以上２００％以下であることがより好ましい。横方向の引張伸度が８０％未満であると、シートが伸びにくくなって、皮膚へ良好に密着させることが困難となる場合がある。引張伸度が大きく、例えば、２００％を越えると、僅かな力でシートが伸びる傾向にあり、取り扱いにくくなる。
【００３３】
本発明のシートは、横方向（ＣＤ方向）の１０％伸長モジュラスが、１．５Ｎ／５ｃｍ以上１０Ｎ／５ｃｍ以下であることが好ましく、または２０％伸長モジュラスが、３．０Ｎ／５ｃｍ以上２０Ｎ／５ｃｍ以下であることが好ましい。２０％伸長モジュラスはより好ましくは４Ｎ／５ｃｍ以上１５Ｎ／５ｃｍ以下である。１０％伸長モジュラスが１．５Ｎ／５ｃｍ未満である、あるいは２０％伸長モジュラス強度が３．０Ｎ／５ｃｍ未満であると、僅かな力でシートが伸びるため取り扱いにくくなる。１０％伸長モジュラス強度が１０Ｎ／５ｃｍ以上である、または２０％伸長モジュラス強度が２０Ｎ／ｃｍを越えるとシートが伸びにくくなって、皮膚へ良好に密着させることが困難となることがある。
【００３４】
さらに、シートの伸ばしやすさは、引張強度からも知ることができる。一般に引張強度が小さいと、シートは伸ばしやすい傾向にある。本発明のシートは、横方向（ＣＤ方向）の強度が、４５Ｎ／５ｃｍ以下であることが好ましく、１５Ｎ／５ｃｍ以上４０Ｎ／５ｃｍ以下であることがより好ましい。
【００３５】
さらにまた、本発明の被覆シートは、ハンドルオメータで測定される剛軟度が、縦（ＭＤ）方向（不織布製造ラインの機械の配置方向（不織布の進行方向））において、好ましくは３５〜８０ｇ、より好ましくは４０〜７０ｇであり、横（ＣＤ）方向（ＭＤ方向と直交する方向）において、好ましくは１０〜２０ｇ、より好ましくは１１〜１８ｇである。ハンドルオメータで測定される剛軟度は、シートのコシ（または剛性）を示す指標であり、剛軟度が縦方向および横方向のそれぞれにおいて上記好ましい上限値を越えると硬くなりすぎ、使い勝手が劣る傾向にある。一方、剛軟度が縦方向および横方向のそれぞれにおいて上記好ましい下限値より小さい場合には、シートにコシがないために使い勝手が悪く、また、手で持ったときにしっかりとした感触が得られにくくなる。柔軟度が小さいシートはまた、皮膚に装着したときに、皮膚がしっかりと覆われているという使用感を与えにくい。
【００３６】
次に、本発明の被覆シートの好ましい製造方法について説明する。本発明のシートは、２つの繊維ウェブの間にセルロース系短繊維層が位置する積層ウェブを準備する。積層ウェブは、下側繊維層の繊維ウェブ−セルロース系短繊維層−上側繊維層の繊維ウェブの順に繊維層を積層して作製する。セルロース系短繊維層は、前述したように、好ましくは予め作製された湿式不織布であり、またはエアレイウェブであってよい。あるいは、セルロース系短繊維層をパルプ繊維で形成する場合には、繊維ウェブ上にフラッフパルプを撒布することによりパルプ繊維層を作製してよい。
【００３７】
上側および下側繊維層となるべき繊維ウェブは、パラレルウェブ、クロスウェブ、セミランダムウェブおよびランダムウェブ等のカードウェブ、エアレイウェブ、ならびに湿式抄紙ウェブ等から選択されるいずれの形態であってもよい。皮膚への刺激性を考慮すると、繊維ウェブはカードウェブであることが好ましい。
【００３８】
積層ウェブの水流交絡処理条件は、積層ウェブの目付および最終的に得られるシートの所望の伸長性に応じて適宜設定される。例えば、目付が４０〜１５０ｇ／ｍ２ある積層ウェブの水流交絡処理は、８０〜１００メッシュの平織の支持体の上にウェブを載せて、孔径０．０５mm以上０．５mm以下のオリフィスが０．３mm以上１．５mm以下の間隔で設けられたノズルから、水圧１ＭＰa以上１０ＭＰａ以下の水流を積層ウェブの表裏面に１〜４回ずつ噴射することにより実施してよい。水圧は好ましくは、２ＭＰａ以上８ＭＰａ以下であり、より好ましくは、２ＭＰａ以上７ＭＰａ以下である。
【００３９】
高圧水流処理後、得られたシートは、水分を除去するために乾燥させる。上側および下側繊維層がコットンを含む場合、乾燥温度は、好ましくは１００〜１６０℃に設定され、より好ましくは１２０〜１５０℃に設定される。
【００４０】
上側および／または下側繊維層が熱接着性繊維を含む場合には、乾燥後または乾燥と同時に、熱接着性繊維によって繊維同士を熱接着させるため、熱接着性繊維が溶融または軟化する温度で熱処理を実施してよい。例えば、熱接着性繊維として複合繊維を用いた場合、複合繊維の低融点成分の融点以上、複合繊維の高融点成分の融点未満の温度で熱処理するとよい。また、熱処理温度をこの範囲内で変化させることによって、得られるシートの風合い、強力、および伸長性を調節することが可能となる。
【００４１】
続いて、本発明のフェイスマスクについて説明する。本発明のフェイスマスクは、前記本発明の被覆シート１００質量部に対して、液体化粧料が１００質量部以上１５００質量部以下、好ましくは４００質量部以上７００質量部以下の範囲で含浸されてなる。液体化粧料の量をこの範囲とすることによって、十分量の有効成分を皮膚に供給するとともに、液だれ等の使用時の不便を回避することができる。最適な液体化粧料の量は、被覆シートの性質、特に吸水性によって適宜決定する。好ましい態様においては、設定された使用時間中、被覆シートの飽和量以上の液体化粧料が存在するように、液体化粧料の量が調整される。
【００４２】
本発明のフェイスマスクは、上側および／または下側繊維層が顔面と接触するように使用される。フェイスマスクは、顔を被覆するのに適した形状に加工され、例えば、目、鼻および口に相当する部分に、必要に応じて打ち抜き部又は切り込み部が設けられる。あるいは、フェイスマスクは、顔の一部分（例えば、目元、口元、鼻または頬）のみを覆うような形状に加工してよい。あるいはまた、フェイスマスクは、２またはそれよりも多い部分を別々に覆うシートのセットとして提供してよい。そのような２以上のシートから成るセットは、顔全体をシートで被覆する作業を容易にする。前記液体化粧料は、有効成分として、例えば、保湿成分、クレンジング成分、制汗成分、香り成分、美白成分、血行促進成分、紫外線防止成分、痩身成分等を含むことが好ましいが、これらに限定されるものでなく、皮膚に対して特定の作用を奏することが期待される任意の成分を含んでよい。
【００４３】
本発明の被覆シートは、フェイスマスク以外の用途に使用してよい。例えば、保湿成分を含む液体化粧料を含浸させた本発明の被覆シートを、首、肘または踵に貼付して使用してよい。あるいは、痩身成分を含む液体化粧料を含浸させた本発明の被覆シートを腹部または大腿部に貼付して使用してよい。あるいはまた、鎮痛消炎剤を含浸させた被覆シートを、肘、肩、腰または足首に貼付して使用してよい。
【実施例】
【００４４】
以下、本発明の内容について実施例を挙げて説明する。
［試料１］
セルロース系短繊維層として、パルプ繊維１００質量％からなる目付１７ｇ／ｍ２のティッシュ（ハビックス（株）製）を準備した。一方、上側および下側繊維層を構成する繊維ウェブとして、平均繊度２．５dtex、平均繊維長３５ｍｍのコットン（商品名：ＭＳＤコットン、丸三産業（株）製）１００質量％から成り、目付がそれぞれ２０ｇ／ｍ２および５０ｇ／ｍ２である、２種類のセミランダムカードウェブを準備した。ティッシュの両面に、上側および下側繊維層が配されるように積層し、この積層ウェブに水流交絡処理を施した。水流交絡処理は、孔径０．０８ｍｍのオリフィスが０．６ｍｍ間隔で設けられたノズルを用いてウェブの一方の面に水圧３ＭＰａの柱状水流を１回噴射し、他方の面に水圧３ＭＰａの柱状水流を１回噴射して実施した。柱状水流の噴射は、ウェブを９０メッシュの平織支持体の上に載せて、４ｍ／分の速度で搬送して実施した。水流交絡処理後、１４０℃で乾燥させて、不織布を得て、液体含浸用皮膚被覆シートとなした。
【００４５】
［試料２］
セルロース系短繊維層として、パルプ繊維１００質量％からなる目付３４ｇ／ｍ２のティッシュ（ハビックス（株）製）を準備した。一方、上側および下側繊維層を構成する繊維ウェブとして、繊度１．４５ｄtex、繊維長３８ｍｍのポリエチレンテレフタレート（ＰＥＴ）繊維（東レ（株）製）を３０質量％、繊度１．７dtex、繊維長４０ｍｍのビスコースレーヨン（ダイワボウレーヨン（株）製）を７０質量％を混綿し、目付が約１５ｇ／ｍ２であるセミランダムウェブを２枚準備した。２枚のセミランダムウェブの間にティッシュが位置する積層ウェブを作製し、この積層ウェブに試料１で用いた条件と同じ条件で、水流交絡処理を施した後、乾燥処理を実施して、液体含浸用皮膚被覆シートを得た。
【００４６】
［試料３］
試料１の作製に使用したコットンと同じコットンを用いて、コットン１００質量％から成る、目付約８２ｇ／ｍ２のセミランダムカードウェブを作製した。このウェブに、試料１で用いた条件と同じ条件で、水流交絡処理を施した後、乾燥処理を実施して、液体含浸用皮膚被覆シートを得た。
【００４７】
［試料４］
コットンのみからなり、水流交絡処理により繊維同士を交絡一体化した不織布（商品名コットエース、ユニチカ（株）製）を準備した。
【００４８】
試料１〜４の厚さ、引張強さ、伸び率、１０％モジュラス強度、および２０％モジュラス強度、および剛軟度は、以下の方法に従って評価した。評価結果を表１に示す。
【００４９】
［厚さ］
厚み測定機（商品名  THICKNESS GAUGE  モデル  ＣＲ−６０Ａ  （株）大栄科学精器製作所製）を用い、試料１ｃｍ２あたり３ｇの荷重を加えた状態で測定した。
【００５０】
［引張強さ、伸び率、１０％および２０％伸長モジュラス強度］
ＪＩＳ  Ｌ  １０９６  ６．１２．１  Ａ法（ストリップ法に準じて、定速緊張形引張試験機を用いて、試料片の幅５ｃｍ、つかみ間隔１０ｃｍ、引張速度３０±２ｃｍ／分の条件で引張試験に付し、切断時の荷重値、伸長率、１０％および２０％伸長モジュラス強度を測定した。引張試験は、不織布の伸長性が高い方向、即ち横方向（ＣＤ方向）を引張方向として実施した。
【００５１】
［剛軟度］
ハンドルオメータ（型式ＨＯＭ−２００  （株）大栄科学精器製作所製）を用いて、測定した。より具体的には、２０×２０ｃｍの試験片を、幅２０ｍｍのスリット上にスリットと直角になるようにセットし、試験片の辺から６．７ｃｍ（試験幅の１／３）の位置をペネトレーターのブレードにて８ｍｍ押しこみ、このときの抵抗値を剛軟度として評価した。
【００５２】
【表１】
0004592516.tif 000002
【００５３】
試料４は、従来のコットンのみから成る水流交絡不織布であり、地合は良好であったものの、高い強度および低い引張伸度を有し、１０％および２０％伸長モジュラス強度はいずれも高いものであった。したがって、これを、顔形にカットし、液体化粧料を含浸させて、フェイスマスクとして使用すると、顔の凹凸に沿ってシートを密着させにくく、使い勝手および使い心地はともに悪かった。これに対し、試料１は、試料４と同程度の良好な地合を有していたにもかかわらず、比較的低い水圧の水流で交絡させたために、引張強度が低く、引張伸度が高く、また、１０％および２０伸長モジュラス強度はいずれも低く、適度な伸長性を有していた。試料１はまた、適度なコシを有し、しっかりとした感触を有していた。したがって、試料１から作製したフェイスマスクは、コットン独特の触感を有しつつ、使い勝手および使い心地の点で優れていた。試料３は、試料１および２と同様の水流交絡処理条件で作製したコットン１００％の不織布である。試料３は、繊維同士の交絡が不十分で、地合が不良であった。また、不十分な繊維交絡に起因して、引張強度が小さく、また、伸長性が高くなりすぎて、皮膚被覆シートとして使用できないものであった。試料２は、上側および下側繊維層をともに、ビスコースとＰＥＴ繊維を混合して作製したものである。試料２もまた、試料４と比較して、モジュラス強度が低く、引張伸度が大きく、フェイスマスクとして有用なものであった。試料２は、比較的薄いので、例えばポップアップ式の商品のように、多くの枚数を所定の容器に詰めて提供するのに適していた。
【産業上の利用可能性】
【００５４】
本発明の液体含浸用皮膚被覆シートは、良好な地合を有する不織布を水流交絡法により形成することが通常困難であるコットンを原料繊維として使用する場合でも、良好な地合を有し、また、比較的穏やかな水流交絡処理条件で製造できるので、適度な伸長性を有する。したがって、本発明のシートは、皮膚と接する面が、シートの目的および被覆部位に応じて、コットンおよび他の繊維から適宜選択して構成され得るので、種々多様な皮膚被覆シート、例えば、フェイスマスクおよび貼付剤等として使用するのに適している。
【図面の簡単な説明】
【００５５】
【図１】本発明の被覆シートの一形態を模式的に示す断面図である。
【符号の説明】
【００５６】
１  上側繊維層
２  セルロース系短繊維層
３  下側繊維層
【図１】
0004592516.tif 000003